ТЕРМИЧЕСКОЕ ФОРМОВАНИЕ ХИРУРГИЧЕСКИХ ИГЛ ИЗ ТУГОПЛАВКИХ СПЛАВОВ

1. Способ формования тугоплавкого сплава с получением хирургической иглы, причем упомянутый способ заключается в том, что:
обеспечивают заготовку иглы из легированного металла, причем упомянутая заготовка иглы содержит тугоплавкий металлический сплав;
нагревают, по меньшей мере, часть заготовки иглы до температуры, превышающей температуру перехода из пластичного состояния в хрупкое, но ниже температуры рекристаллизации сплава; и
осуществляют механическое формование заготовки иглы с получением хирургической иглы.
2. Способ по п.1, в котором температура составляет от около 100°С до около 1600°С.
3. Способ по п.1, в котором температура составляет от около 600°С до около 1400°С.
4. Способ по п.1, в котором удлинение при разрыве сплава увеличено до более 5%.
5. Способ по п.1, в котором операцию формования выбирают из группы, состоящей из формования тела иглы, штамповки острия иглы, штамповки канала иглы и изгибания иглы.
6. Способ по п.1, в котором сплав имеет содержание рения, составляющее от около 0% до около 30%.
7. Способ по п.1, в котором иглу нагревают с использованием струй горячего газа.
8. Способ по п.1, в котором иглу нагревают с использованием резистивного нагревательного элемента.
9. Способ по п.1, в котором иглу нагревают путем контакта электродов с заготовкой иглы и пропускания электрического тока через заготовку иглы.
10. Способ по п.1, в котором игла при повышенной температуре находится в бескислородной атмосфере.
11. Способ по п.10, в котором бескислородная атмосфера представляет собой защитный газ или сочетание защитных газов, выбранных из группы, состоящей из азота, аргона, гелия и водорода.
12. Способ по п.1, в котором тугоплавкий сплав содержит вольфрам и один или несколько элементов, выбранных из группы, состоящей из рения, молибдена, тантала, иттрия, циркония и ниобия.
13. Способ по п.1, в котором тугоплавкий сплав содержит молибден и один или несколько элементов, выбранных из группы, состоящей из рения, вольфрама, тантала, осмия, иридия, иттрия, циркония и ниобия.
14. Способ по п.1, в котором тугоплавкий сплав представляет собой сплав вольфрам-рений (W-Re).
15. Способ по п.14, в котором сплав W-Re имеет содержание рения менее 30%, предпочтительно 26% или менее.
16. Способ по п.14, в котором температуру сплава W-Re повышают до значений от 100°С до 1600°С и более, предпочтительно от около 600°С до около 1400°С, при этом операцию формования выбирают из группы, состоящей из штамповки, расплющивания, формования канала, формования острия и изгибания.
17. Способ по п.1, в котором заготовку иглы из сплава нагревают способом, выбранным из группы, состоящей из резистивного нагрева, теплового излучения, использования индукционных катушек и потоков горячего газа.
18. Хирургическая игла, содержащая тугоплавкий сплав, причем восстановление формы иглы может производиться более чем 1,0 раз без разрушения.
19. Игла по п.18, причем игла для сшивания, выполненная из прутка тугоплавкого сплава, подвергнута деформационному упрочнению до значения прочности при растяжении свыше 2500 МПа и термическому формованию.